(57)【要約】【課題】所望の体積抵抗率を有する金属酸化物膜を、低プロセス温度で簡便かつ大面積に作製でき、更に所望の形状の金属酸化物膜を形成する精度が高い金属酸化物膜形成用塗布液の提供。【解決手段】インジウム化合物と、マグネシウム化合物、カルシウム化合物、ストロンチウム化合物、及びバリウム化合物の少なくともいずれかと、酸化数の正の最大値がＩＶの金属を含有する化合物、酸化数の正の最大値がＶの金属を含有する化合物、及び酸化数の正の最大値がＶＩの金属を含有する化合物の少なくともいずれかと、有機溶媒と、を含有する金属酸化物膜形成用塗布液である。【選択図】図１
2015181141.tif 000002
【特許請求の範囲】
【請求項１】
インジウム化合物と、
マグネシウム化合物、カルシウム化合物、ストロンチウム化合物、及びバリウム化合物の少なくともいずれかと、
酸化数の正の最大値がＩＶの金属を含有する化合物、酸化数の正の最大値がＶの金属を含有する化合物、及び酸化数の正の最大値がＶＩの金属を含有する化合物の少なくともいずれかと、
有機溶媒と、
を含有することを特徴とする金属酸化物膜形成用塗布液。
【請求項２】
酸化数の正の最大値がＩＶの金属を含有する化合物が、ゲルマニウム化合物、スズ化合物、チタン化合物、ジルコニウム化合物、及びハフニウム化合物の少なくともいずれかである請求項１に記載の金属酸化物膜形成用塗布液。
【請求項３】
酸化数の正の最大値がＶの金属を含有する化合物が、バナジウム化合物、ニオブ化合物、タンタル化合物、及びアンチモン化合物の少なくともいずれかである請求項１から２のいずれかに記載の金属酸化物膜形成用塗布液。
【請求項４】
酸化数の正の最大値がＶＩの金属を含有する化合物が、モリブデン化合物、及びタングステン化合物の少なくともいずれかである請求項１から３のいずれかに記載の金属酸化物膜形成用塗布液。
【請求項５】
インジウム化合物のインジウム原子数（Ａ）と、マグネシウム化合物のマグネシウム原子数、カルシウム化合物のカルシウム原子数、ストロンチウム化合物のストロンチウム原子数、及びバリウム化合物のバリウム原子数の合計（Ｂ）とが、下記式（１）を満たす請求項１から４のいずれかに記載の金属酸化物膜形成用塗布液。
０．０４≦〔Ｂ／Ａ〕≦０．５    式（１）
【請求項６】
インジウム化合物のインジウム原子数（Ａ）と、酸化数の正の最大値がＩＶの金属を含有する化合物、酸化数の正の最大値がＶの金属を含有する化合物、及び酸化数の正の最大値がＶＩの金属を含有する化合物の金属の原子数の合計（Ｃ）とが、下記式（２）を満たす請求項１から４のいずれかに記載の金属酸化物膜形成用塗布液。
０．０００１≦〔Ｃ／Ａ〕≦０．１    式（２）
【請求項７】
インジウム化合物が、硝酸インジウム、硫酸インジウム及び塩化インジウムの少なくともいずれかである請求項１から６のいずれかに記載の金属酸化物膜形成用塗布液。
【請求項８】
マグネシウム化合物が、硝酸マグネシウム、硫酸マグネシウム及び塩化マグネシウムの少なくともいずれかであり、
カルシウム化合物が、硝酸カルシウム、硫酸カルシウム及び塩化カルシウムの少なくともいずれかであり、
ストロンチウム化合物が、硝酸ストロンチウム、硫酸ストロンチウム及び塩化ストロンチウムの少なくともいずれかであり、
バリウム化合物が、バリウムビステトラヒドロフルフリルオキサイドである請求項１から７のいずれかに記載の金属酸化物膜形成用塗布液。
【請求項９】
有機溶媒が、グリコールエーテル類及びジオール類の少なくともいずれかである請求項１から８のいずれかに記載の金属酸化物膜形成用塗布液。
【請求項１０】
請求項１から９のいずれかに記載の金属酸化物膜形成用塗布液を被塗物に塗布し、乾燥させた後に焼成を行って得られることを特徴とする金属酸化物膜。
【請求項１１】
ゲート電圧を印加するためのゲート電極と、
電流を取り出すためのソース電極及びドレイン電極と、
前記ソース電極と前記ドレイン電極との間に形成された酸化物半導体からなる活性層と、
前記ゲート電極と前記活性層との間に形成されたゲート絶縁層とを有し、
前記酸化物半導体が、請求項１から９のいずれかに記載の金属酸化物膜形成用塗布液を塗布して形成される酸化物半導体であることを特徴とする電界効果型トランジスタ。
【請求項１２】
基材上にゲート電極を形成するゲート電極形成工程と、
前記ゲート電極上にゲート絶縁層を形成するゲート絶縁層形成工程と、
前記ゲート絶縁層上にソース電極及びドレイン電極を離間して形成するソース電極及びドレイン電極形成工程と、
前記ソース電極と前記ドレイン電極との間のチャネル領域であって前記ゲート絶縁層上に、酸化物半導体からなる活性層を形成する活性層形成工程とを含み、
前記活性層形成工程が、前記ゲート絶縁層上に請求項１から９のいずれかに記載の金属酸化物膜形成用塗布液を塗布して前記酸化物半導体からなる前記活性層を形成する工程であることを特徴とする電界効果型トランジスタの製造方法。
【請求項１３】
基材上にソース電極及びドレイン電極を離間して形成するソース電極及びドレイン電極形成工程と、
前記ソース電極と前記ドレイン電極との間のチャネル領域であって前記基材上に、酸化物半導体からなる活性層を形成する活性層形成工程と、
前記活性層上にゲート絶縁層を形成するゲート絶縁層形成工程と、
前記ゲート絶縁層上にゲート電極を形成するゲート電極形成工程とを含み、
前記活性層形成工程が、前記基材上に請求項１から９のいずれかに記載の金属酸化物膜形成用塗布液を塗布して前記酸化物半導体からなる前記活性層を形成する工程であることを特徴とする電界効果型トランジスタの製造方法。
【請求項１４】
活性層形成工程において、金属酸化物膜形成用塗布液中の、インジウム化合物のインジウム原子数（Ａ）と、マグネシウム化合物のマグネシウム原子数、カルシウム化合物のカルシウム原子数、ストロンチウム化合物のストロンチウム原子数、及びバリウム化合物のバリウム原子数の合計（Ｂ）と、酸化数の正の最大値がＩＶの金属を含有する化合物、酸化数の正の最大値がＶの金属を含有する化合物、及び酸化数の正の最大値がＶＩの金属を含有する化合物の金属の原子数の合計（Ｃ）と、を調整することにより、酸化物半導体の体積抵抗率、キャリア移動度、及びキャリア密度の少なくともいずれかを制御する請求項１２から１３のいずれかに記載の電界効果型トランジスタの製造方法。
【発明の詳細な説明】
【技術分野】
【０００１】
本発明は、金属酸化物膜形成用塗布液、金属酸化物膜、電界効果型トランジスタ、及び電界効果型トランジスタの製造方法に関する。
【背景技術】
【０００２】
従来、アンチモンドープ酸化錫（ＡＴＯ）、錫ドープ酸化インジウム（ＩＴＯ）などの金属酸化物は、透明導電膜として、液晶表示素子、エレクトロルミネッセンス表示素子などの表示素子の電極や、自動車、航空機、建築物などの窓ガラスの曇り防止、又は氷結防止のための発熱抵抗体に利用されている。
【０００３】
近年、金属酸化物の１種であるＺｎＯ、Ｉｎ２Ｏ３、Ｉｎ−Ｇａ−Ｚｎ−Ｏ等の酸化物半導体が、アモルファスシリコンと比較して高いキャリア移動度を示す半導体であることが見出されている。そして、これら酸化物半導体を活性層に用いた電界効果型トランジスタ（ＦＥＴ；Ｆｉｅｌｄ  Ｅｆｆｅｃｔ  Ｔｒａｎｓｉｓｔｏｒ）の開発が活発化している。
【０００４】
このような金属酸化物の薄膜の形成方法としては、真空蒸着法、スパッタリング法などが一般的である。例えば、スパッタリング等の真空成膜技術を用いた、インジウム、正二価元素（特に亜鉛、マグネシウム、銅、コバルト、ニッケル、カルシウム）及び酸素を含有し比抵抗が１０−１Ωｃｍ〜１０８Ωｃｍである半導体薄膜が提案されている（例えば、特許文献１参照）。
しかし、これらの方法を実施するには、複雑で高価な装置を必要とするという問題がある。また、大面積な薄膜を形成することが困難であるという問題がある。
【０００５】
そのため、より簡便かつ大面積化が可能な方法として、ナノ粒子と呼ばれる直径１ミクロン以下の金属又は半導体微粒子を気相或いは液相で作製し、それを溶媒に分散した金属（半導体）ナノ粒子インクの開発が盛んに行われている。しかし、前記金属（半導体）ナノ粒子インクにおいては、インクタンク、流路内での分離、凝集、沈殿などが避けられず、均一な分散性、及び保存安定性を確保することが難しいため、長期間に渡って使用することが困難である。金属及び合金ナノ粒子を分散させたインクを塗布し焼成によってナノ粒子内部まで酸化させるためには、高温での焼成が必要である。そのため、金属元素及び酸素の組成比を均一にすることは困難である。また酸化物ナノ粒子を分散させたインクを用いる場合には、粒径が揃ったナノ粒子の作製、及び焼結におけるナノ粒子同士の接触抵抗の低減が困難である。
【０００６】
一方、無機金属化合物、又は有機金属化合物を有機溶媒などに溶解し、より高い導電性を付与するために活剤として他の金属を添加した塗布液、及び該塗布液を用いた塗布方法が検討されている。この場合には、含有されている化合物は、溶媒中に均一に溶解しているため、塗布液中で濃度の偏析、分離などが生じにくいため、長期の使用が可能である。また、この塗布液を用いて作製した薄膜も均一な組成であるため電界効果型トランジスタの活性層に用いた場合の特性均一性も良好である。
例えば、高い導電性と透過率を有する薄膜を形成する目的で、無機インジウム化合物、マグネシウム化合物、及びインジウムに配位可能な有機化合物を含有する透明導電膜形成用組成物が提案されている（例えば、特許文献２参照）。また、硝酸インジウム、多価アルコールの縮合体、及び活剤を有機溶媒に溶解した透明導電膜形成用組成物が提案されている（例えば、特許文献３参照）。
しかし、これら提案の技術は、透明導電膜を形成するための組成物の技術であり、得られる透明導電膜は、電界効果型トランジスタの活性層としては、十分な機能が得られず、使用可能な用途が限定されるという問題がある。
【０００７】
また、金属酸化物前駆体が無機金属塩であり、溶媒としての水又はエタノールに無機金属塩を溶解した金属酸化物前駆体溶液、及び該金属酸化物前駆体溶液を基材上に塗布して酸化物半導体を作製する方法が提案されている（例えば、特許文献４参照）。この提案の技術では、得られる酸化物半導体は、電界効果型トランジスタの活性層に検討されている。
しかし、特許文献４中において金属塩の記載は、常温常圧で気体の元素、貴金属、ハロゲン、第１６族、第１５族のＰ、Ａｓと放射性元素を除く金属を例示しているに過ぎず、このうち特にインジウム、錫、及び亜鉛のいずれか１つ以上を含むことが好ましい旨を記載しているに留まっている。また、この提案の技術では、金属酸化物前駆体溶液を基材上に塗布すると、塗布液は基材上に薄く広がるため、得られる酸化物半導体の形状の精度が低いという問題がある。
【０００８】
さらに、インクジェット、ナノインプリント、グラビア等の印刷プロセスによって、所望の形状を直接製膜する場合には、ポリカーボネート（ＰＣ）、ポリイミド（ＰＩ）、ポリエチレンテレフタレート（ＰＥＴ）、ポリエチレンナフタレート（ＰＥＮ）等のプラスチック基板或いは厚さ５０μｍ〜７０μｍの薄板ガラスを用いてロールツーロールで印刷する方式が検討されている。この場合には、基板の耐熱性及び熱伸縮の低減のためにプロセス温度の低減が熱望されている。
【０００９】
したがって、所望の体積抵抗率を有する金属酸化物膜を、低プロセス温度で簡便かつ大面積に作製でき、更に所望の形状の金属酸化物膜を形成する精度が高い金属酸化物膜形成用塗布液の提供が求められているのが現状である。
【発明の概要】
【発明が解決しようとする課題】
【００１０】
本発明は、従来における前記諸問題を解決し、以下の目的を達成することを課題とする。即ち、本発明は、所望の体積抵抗率を有する金属酸化物膜を、低プロセス温度で簡便かつ大面積に作製でき、更に所望の形状の金属酸化物膜を形成する精度が高い金属酸化物膜形成用塗布液を提供することを目的とする。
【課題を解決するための手段】
【００１１】
前記課題を解決するための手段としては、以下の通りである。即ち、
本発明の金属酸化物膜形成用塗布液は、
インジウム化合物と、
マグネシウム化合物、カルシウム化合物、ストロンチウム化合物、及びバリウム化合物の少なくともいずれかと、
酸化数の正の最大値がＩＶの金属を含有する化合物、酸化数の正の最大値がＶの金属を含有する化合物、及び酸化数の正の最大値がＶＩの金属を含有する化合物の少なくともいずれかと、
有機溶媒と、
を含有することを特徴とする。
【発明の効果】
【００１２】
本発明によると、従来における前記諸問題を解決することができ、所望の体積抵抗率を有する金属酸化物膜を、低プロセス温度で簡便かつ大面積に作製でき、更に所望の形状の金属酸化物膜を形成する精度が高い金属酸化物膜形成用塗布液を提供することができる。
【図面の簡単な説明】
【００１３】
【図１】図１は、ボトムゲート／ボトムコンタクトの電界効果型トランジスタの一例を示す概略構成図である。
【図２】図２は、ボトムゲート／トップコンタクトの電界効果型トランジスタの一例を示す概略構成図である。
【図３】図３は、トップゲート／ボトムコンタクトの電界効果型トランジスタの一例を示す概略構成図である。
【図４】図４は、トップゲート／トップコンタクトの電界効果型トランジスタの一例を示す概略構成図である。
【図５Ａ】図５Ａは、本発明の電界効果型トランジスタの製造方法の一例を示す図である（その１）。
【図５Ｂ】図５Ｂは、本発明の電界効果型トランジスタの製造方法の一例を示す図である（その２）。
【図５Ｃ】図５Ｃは、本発明の電界効果型トランジスタの製造方法の一例を示す図である（その３）。
【図５Ｄ】図５Ｄは、本発明の電界効果型トランジスタの製造方法の一例を示す図である（その４）。
【図６】図６は、金属酸化物膜形成用塗布液の塗布性が良好な状態を示す模式図である。
【図７】図７は、金属酸化物膜形成用塗布液の塗布性が不良な状態を示す模式図である。
【図８】図８は、実施例１で作製した電界効果型トランジスタのゲート電圧Ｖｇｓとソース・ドレイン間電流Ｉｄｓの関係を示すグラフである。
【発明を実施するための形態】
【００１４】
（金属酸化物膜形成用塗布液）
本発明の金属酸化物膜形成用塗布液は、インジウム化合物と、マグネシウム化合物、カルシウム化合物、ストロンチウム化合物、及びバリウム化合物の少なくともいずれかと、酸化数の正の最大値がＩＶの金属を含有する化合物、酸化数の正の最大値がＶの金属を含有する化合物、及び酸化数の正の最大値がＶＩの金属を含有する化合物の少なくともいずれかと、有機溶媒とを少なくとも含有し、更に必要に応じて、その他の成分を含有する。
前記金属酸化物膜形成用塗布液は、有機溶媒に、有機金属化合物又は無機金属化合物を溶解させたものが好ましい。前記有機金属化合物及び前記無機金属化合物は、前記有機溶媒中に均一に溶解すればよく、解離してイオンとなっていても構わない。前記有機金属化合物又は前記無機金属化合物が前記金属酸化物膜形成用塗布液に溶解している場合には、前記金属酸化物膜形成用塗布液中の濃度の分離、偏析などが生じにくいため、前記金属酸化物膜形成用塗布液は、長期の使用が可能である。またこの塗布液を用いて作製した薄膜も均一な組成であるため電界効果型トランジスタの活性層に用いた場合の特性均一性も良好である。
【００１５】
前記金属酸化物膜形成用塗布液を用いることで、所望の体積抵抗率を有する金属酸化物膜を得ることができる。
なお、前記金属酸化物膜形成用塗布液は、その条件、具体的には溶解させる溶媒の種類、金属化合物濃度によっても、得られる金属酸化物膜（例えば、酸化物半導体膜など）の体積抵抗率を制御することが可能である。また、Ｉｎ−Ｍｇ系酸化物、Ｉｎ−Ｃａ系酸化物、Ｉｎ−Ｓｒ系酸化物、及びＩｎ−Ｂａ系酸化物を構成する各元素の一部をスズ、モリブデン、アンチモン、タングステンなどの金属元素で置換することによっても、体積抵抗率を制御することができる。
また、塗布後の熱処理条件、より具体的には、焼成温度、焼成時間、昇温速度、降温速度、焼成中の雰囲気（ガス分率及び圧力）などによっても体積抵抗率を制御することができる。
更に光による原料分解及び反応の促進効果を利用することができる。また、膜を形成した後のアニールによっても体積抵抗率は変化するため、アニール温度や雰囲気を最適化する方法も有効である。
【００１６】
＜インジウム化合物＞
前記インジウム化合物としては、特に制限はなく、目的に応じて適宜選択することができ、例えば、有機インジウム化合物、無機インジウム化合物などが挙げられる。
【００１７】
−有機インジウム化合物−
前記有機インジウム化合物としては、インジウムと、有機基とを有する化合物であれば、特に制限はなく、目的に応じて適宜選択することができる。前記インジウムと前記有機基とは、例えば、イオン結合、共有結合、又は配位結合で結合している。
【００１８】
前記有機基としては、特に制限はなく、目的に応じて適宜選択することができ、例えば、置換基を有していてもよいアルコキシ基、置換基を有していてもよいアシルオキシ基、置換基を有していてもよいアセチルアセトナート基などが挙げられる。前記アルコキシ基としては、例えば、炭素数１〜６のアルコキシ基などが挙げられる。前記アシルオキシ基としては、例えば、炭素数１〜１０のアシルオキシ基などが挙げられる。
前記置換基としては、例えば、ハロゲン、テトラヒドロフリル基などが挙げられる。
前記有機インジウム化合物としては、例えば、トリエトキシインジウム、２−エチルヘキサン酸インジウム、インジウムアセチルアセトナートなどが挙げられる。
【００１９】
−無機インジウム化合物−
前記無機インジウム化合物としては、特に制限はなく、目的に応じて適宜選択することができ、例えば、オキソ酸インジウム、ハロゲン化インジウム、水酸化インジウム、シアン化インジウムなどが挙げられる。
前記オキソ酸インジウムとしては、例えば、硝酸インジウム、硫酸インジウム、炭酸インジウム、燐酸インジウムなどが挙げられる。
前記ハロゲン化インジウムとしては、例えば、塩化インジウム、臭化インジウム、沃化インジウムなどが挙げられる。
これらの中でも、各種溶媒に対する溶解度が高い点で、オキソ酸インジウム、ハロゲン化インジウムが好ましく、硝酸インジウム、硫酸インジウム、塩化インジウムがより好ましい。
【００２０】
前記硝酸インジウムとしては、特に制限はなく、目的に応じて適宜選択することができ、例えば、硝酸インジウムの水和物などが挙げられる。前記硝酸インジウムの水和物としては、例えば、硝酸インジウム三水和物、硝酸インジウム五水和物などが挙げられる。
【００２１】
前記硫酸インジウムとしては、特に制限はなく、目的に応じて適宜選択することができ、例えば、無水硫酸インジウム、硫酸インジウムの水和物などが挙げられる。前記硫酸インジウムの水和物としては、例えば、硫酸インジウム九水和物などが挙げられる。
【００２２】
前記塩化インジウムとしては、特に制限はなく、目的に応じて適宜選択することができ、例えば、塩化インジウムの水和物などが挙げられる。前記塩化インジウムの水和物としては、例えば、塩化インジウム四水和物などが挙げられる。
【００２３】
これらのインジウム化合物は、合成したものを用いてもよいし、市販品を用いてもよい。
【００２４】
＜マグネシウム化合物＞
前記マグネシウム化合物としては、特に制限はなく、目的に応じて適宜選択することができ、例えば、有機マグネシウム化合物、無機マグネシウム化合物などが挙げられる。
【００２５】
−有機マグネシウム化合物−
前記有機マグネシウム化合物としては、マグネシウムと、有機基とを有する化合物であれば、特に制限はなく、目的に応じて適宜選択することができる。前記マグネシウムと前記有機基とは、例えば、イオン結合、共有結合、又は配位結合で結合している。
【００２６】
前記有機基としては、特に制限はなく、目的に応じて適宜選択することができ、例えば、前記有機インジウム化合物の説明において例示した前記有機基などが挙げられる。
【００２７】
前記有機マグネシウム化合物としては、例えば、２−エチルヘキサン酸マグネシウム、カルシウムエトキシド、マグネシウムメトキシド、マグネシウムメトキシエトキシド、マグネシウムアセチルアセトナートなどが挙げられる。
【００２８】
−無機マグネシウム化合物−
前記無機マグネシウム化合物としては、特に制限はなく、目的に応じて適宜選択することができ、例えば、オキソ酸マグネシウム、ハロゲン化マグネシウム、水酸化マグネシウム、シアン化マグネシウムなどが挙げられる。
前記オキソ酸マグネシウムとしては、例えば、硝酸マグネシウム、硫酸マグネシウム、炭酸マグネシウム、燐酸マグネシウムなどが挙げられる。
前記ハロゲン化マグネシウムとしては、例えば、塩化マグネシウム、臭化マグネシウム、沃化マグネシウムなどが挙げられる。
これらの中でも、各種溶媒に対する溶解度が高い点で、オキソ酸マグネシウム、ハロゲン化マグネシウムが好ましく、硝酸マグネシウム、硫酸マグネシウム、塩化マグネシウムがより好ましい。
【００２９】
前記硝酸マグネシウムとしては、特に制限はなく、目的に応じて適宜選択することができ、例えば、硝酸マグネシウムの水和物などが挙げられる。前記硝酸マグネシウムの水和物としては、例えば、硝酸マグネシウム三水和物、硝酸マグネシウム六水和物などが挙げられる。
【００３０】
前記硫酸マグネシウムとしては、特に制限はなく、目的に応じて適宜選択することができ、例えば、硫酸マグネシウムの水和物などが挙げられる。前記硫酸マグネシウムの水和物としては、例えば、硫酸マグネシウム一水和物、硫酸マグネシウム七水和物などが挙げられる。
【００３１】
前記塩化マグネシウムとしては、特に制限はなく、目的に応じて適宜選択することができ、例えば、塩化マグネシウムの水和物などが挙げられる。前記塩化マグネシウムの水和物としては、例えば、塩化マグネシウム六水和物などが挙げられる。
【００３２】
これらのマグネシウム化合物は、合成したものを用いてもよいし、市販品を用いてもよい。
【００３３】
＜カルシウム化合物＞
前記カルシウム化合物としては、特に制限はなく、目的に応じて適宜選択することができ、例えば、有機カルシウム化合物、無機カルシウム化合物などが挙げられる。
【００３４】
−有機カルシウム化合物−
前記有機カルシウム化合物としては、カルシウムと、有機基とを有する化合物であれば、特に制限はなく、目的に応じて適宜選択することができる。前記カルシウムと前記有機基とは、例えば、イオン結合、共有結合、又は配位結合で結合している。
【００３５】
前記有機基としては、特に制限はなく、目的に応じて適宜選択することができ、例えば、前記有機インジウム化合物の説明において例示した前記有機基などが挙げられる。
【００３６】
前記有機カルシウム化合物としては、例えば、２−エチルヘキサン酸カルシウム、カルシウムエトキシド、カルシウムメトキシド、カルシウムメトキシエトキシド、カルシウムアセチルアセトナートなどが挙げられる。
【００３７】
−無機カルシウム化合物−
前記無機カルシウム化合物としては、特に制限はなく、目的に応じて適宜選択することができ、例えば、オキソ酸カルシウム、ハロゲン化カルシウム、水酸化カルシウム、シアン化カルシウムなどが挙げられる。
前記オキソ酸カルシウムとしては、例えば、硝酸カルシウム、硫酸カルシウム、炭酸カルシウム、燐酸カルシウムなどが挙げられる。
前記ハロゲン化カルシウムとしては、例えば、塩化カルシウム、臭化カルシウム、沃化カルシウムなどが挙げられる。
これらの中でも、各種溶媒に対する溶解度が高い点で、オキソ酸カルシウム、ハロゲン化カルシウムが好ましく、硝酸カルシウム、硫酸カルシウム、塩化カルシウムがより好ましい。
【００３８】
前記硝酸カルシウムとしては、特に制限はなく、目的に応じて適宜選択することができ、例えば、硝酸カルシウムの水和物などが挙げられる。前記硝酸カルシウムの水和物としては、例えば、硝酸カルシウム三水和物、硝酸カルシウム四水和物、硝酸カルシウム六水和物などが挙げられる。
【００３９】
前記硫酸カルシウムとしては、特に制限はなく、目的に応じて適宜選択することができ、例えば、硫酸カルシウムの水和物などが挙げられる。前記硫酸カルシウムの水和物としては、例えば、硫酸カルシウム一水和物、硫酸カルシウム七水和物などが挙げられる。
【００４０】
前記塩化カルシウムとしては、特に制限はなく、目的に応じて適宜選択することができ、例えば、塩化カルシウムの水和物などが挙げられる。前記塩化カルシウムの水和物としては、例えば、塩化カルシウム六水和物などが挙げられる。
【００４１】
これらのカルシウム化合物は、合成したものを用いてもよいし、市販品を用いてもよい。
【００４２】
＜ストロンチウム化合物＞
前記ストロンチウム化合物としては、特に制限はなく、目的に応じて適宜選択することができ、例えば、有機ストロンチウム化合物、無機ストロンチウム化合物などが挙げられる。
【００４３】
−有機ストロンチウム化合物−
前記有機ストロンチウム化合物としては、ストロンチウムと、有機基とを有する化合物であれば、特に制限はなく、目的に応じて適宜選択することができる。前記ストロンチウムと前記有機基とは、例えば、イオン結合、共有結合、又は配位結合で結合している。
【００４４】
前記有機基としては、特に制限はなく、目的に応じて適宜選択することができ、例えば、前記有機インジウム化合物の説明において例示した前記有機基などが挙げられる。
【００４５】
前記有機ストロンチウム化合物としては、例えば、２−エチルヘキサン酸ストロンチウム、ストロンチウムエトキシド、ストロンチウムメトキシド、ストロンチウムメトキシエトキシド、ストロンチウムアセチルアセトナートなどが挙げられる。
【００４６】
−無機ストロンチウム化合物−
前記無機ストロンチウム化合物としては、特に制限はなく、目的に応じて適宜選択することができ、例えば、オキソ酸ストロンチウム、ハロゲン化ストロンチウム、水酸化ストロンチウム、シアン化ストロンチウムなどが挙げられる。
前記オキソ酸ストロンチウムとしては、例えば、硝酸ストロンチウム、硫酸ストロンチウム、炭酸ストロンチウム、燐酸ストロンチウムなどが挙げられる。
前記ハロゲン化ストロンチウムとしては、例えば、塩化ストロンチウム、臭化ストロンチウム、沃化ストロンチウムなどが挙げられる。
これらの中でも、各種溶媒に対する溶解度が高い点で、オキソ酸ストロンチウム、ハロゲン化ストロンチウムが好ましく、硝酸ストロンチウム、硫酸ストロンチウム、塩化ストロンチウムがより好ましい。
【００４７】
前記硝酸ストロンチウムとしては、特に制限はなく、目的に応じて適宜選択することができ、例えば、硝酸ストロンチウムの水和物などが挙げられる。前記硝酸ストロンチウムの水和物としては、例えば、硝酸ストロンチウム三水和物、硝酸ストロンチウム六水和物などが挙げられる。
【００４８】
前記硫酸ストロンチウムとしては、特に制限はなく、目的に応じて適宜選択することができ、例えば、無水硫酸ストロンチウム、硫酸ストロンチウムの水和物などが挙げられる。前記硫酸ストロンチウムの水和物としては、例えば、硫酸ストロンチウム二水和物、硫酸ストロンチウム七水和物などが挙げられる。
【００４９】
前記塩化ストロンチウムとしては、特に制限はなく、目的に応じて適宜選択することができ、例えば、無水塩化ストロンチウム、塩化ストロンチウムの水和物などが挙げられる。前記塩化ストロンチウムの水和物としては、例えば、塩化ストロンチウム二水和物、塩化ストロンチウム四水和物、塩化ストロンチウム六水和物などが挙げられる。
【００５０】
これらのストロンチウム化合物は、合成したものを用いてもよいし、市販品を用いてもよい。
【００５１】
＜バリウム化合物＞
前記バリウム化合物としては、特に制限はなく、目的に応じて適宜選択することができ、例えば、有機バリウム化合物、無機バリウム化合物などが挙げられる。
【００５２】
−有機バリウム化合物−
前記有機バリウム化合物としては、バリウムと、有機基とを有する化合物であれば、特に制限はなく、目的に応じて適宜選択することができる。前記バリウムと前記有機基とは、例えば、イオン結合、共有結合、又は配位結合で結合している。
【００５３】
前記有機基としては、特に制限はなく、目的に応じて適宜選択することができ、例えば、前記有機インジウム化合物の説明において例示した前記有機基などが挙げられる。
【００５４】
前記有機バリウム化合物としては、例えば、バリウムビステトラヒドロフルフリルオキサイド、２−エチルヘキサン酸バリウム、バリウムアセチルアセトナートなどが挙げられる。
【００５５】
−無機バリウム化合物−
前記無機バリウム化合物としては、特に制限はなく、目的に応じて適宜選択することができ、例えば、オキソ酸バリウム、ハロゲン化バリウム、水酸化バリウム、シアン化バリウムなどが挙げられる。
前記オキソ酸バリウムとしては、例えば、硝酸バリウム、酢酸バリウム、炭酸バリウム、燐酸バリウムなどが挙げられる。
前記ハロゲン化バリウムとしては、例えば、塩化バリウム、臭化バリウム、沃化バリウムなどが挙げられる。
【００５６】
前記塩化バリウムとしては、特に制限はなく、目的に応じて適宜選択することができ、例えば、無水塩化バリウム、塩化バリウムの水和物などが挙げられる。前記塩化バリウムの水和物としては、例えば、塩化バリウム二水和物などが挙げられる。
【００５７】
前記臭化バリウムとしては、特に制限はなく、目的に応じて適宜選択することができ、例えば、無水臭化バリウム、臭化バリウムの水和物などが挙げられる。前記臭化バリウムの水和物としては、例えば、臭化バリウム二水和物などが挙げられる。
【００５８】
前記沃化バリウムとしては、特に制限はなく、目的に応じて適宜選択することができ、例えば、無水沃化バリウム、沃化バリウムの水和物などが挙げられる。前記沃化バリウムの水和物としては、例えば、沃化バリウム一水和物、沃化バリウム二水和物などが挙げられる。
【００５９】
これらの中でも、各種溶媒に対する溶解度が高い点で、バリウムビステトラヒドロフルフリルオキサイド、硝酸バリウム、炭酸バリウム、酢酸バリウム、水酸化バリウム、塩化バリウム、臭化バリウム、沃化バリウムが好ましく、バリウムビステトラヒドロフルフリルオキサイド、塩化バリウム、臭化バリウム、沃化バリウムがより好ましい。
【００６０】
これらのバリウム化合物は、合成したものを用いてもよいし、市販品を用いてもよい。
【００６１】
＜酸化数の正の最大値がＩＶの金属を含有する化合物、酸化数の正の最大値がＶの金属を含有する化合物、及び酸化数の正の最大値がＶＩの金属を含有する化合物＞
前記酸化数の正の最大値がＩＶの金属を含有する化合物としては、特に制限はなく、目的に応じて適宜選択することができ、例えば、有機金属化合物、無機金属化合物などが挙げられる。
前記酸化数の正の最大値がＩＶの金属としては、例えば、ゲルマニウム、スズ、チタン、ジルコニウム、ハフニウムなどが挙げられる。
【００６２】
前記酸化数の正の最大値がＶの金属を含有する化合物としては、特に制限はなく、目的に応じて適宜選択することができ、例えば、有機金属化合物、無機金属化合物などが挙げられる。
前記酸化数の正の最大値がＶの金属としては、例えば、バナジウム、ニオブ、タンタル、アンチモンなどが挙げられる。
【００６３】
前記酸化数の正の最大値がＶＩの金属を含有する化合物としては、特に制限はなく、目的に応じて適宜選択することができ、例えば、有機金属化合物、無機金属化合物などが挙げられる。
前記酸化数の正の最大値がＶＩの金属としては、例えば、モリブデン、タングステンなどが挙げられる。
【００６４】
前記酸化数の正の最大値がＩＶの金属を含有する化合物における金属、前記酸化数の正の最大値がＶの金属を含有する化合物における金属、及び前記酸化数の正の最大値がＶＩの金属を含有する化合物における金属は、前記化合物において酸化数が正の最大値を有している必要はない。
前記金属は、他の原料と混合、溶解及び焼成時に酸化数が正の最大値になることが好ましい。
【００６５】
−有機金属化合物−
前記酸化数の正の最大値がＩＶの金属を含有する化合物における前記有機金属化合物、前記酸化数の正の最大値がＶの金属を含有する化合物における前記有機金属化合物、及び前記酸化数の正の最大値がＶＩの金属を含有する化合物における前記有機金属化合物としては、例えば、前記金属と有機基とを有する化合物であれば、特に制限はなく、目的に応じて適宜選択することができる。前記金属と前記有機基とは、例えば、イオン結合、共有結合、又は配位結合で結合している。
【００６６】
前記有機基としては、特に制限はなく、目的に応じて適宜選択することができ、例えば、前記有機インジウム化合物の説明において例示した前記有機基などが挙げられる。
【００６７】
前記有機金属化合物としては、例えば、２−エチルヘキサン酸金属塩、金属エトキシド、金属メトキシド、金属メトキシエトキシド、金属アセテート、金属アセチルアセトナートなどが挙げられる。
【００６８】
−無機金属化合物−
前記酸化数の正の最大値がＩＶの金属を含有する化合物における前記無機金属化合物、前記酸化数の正の最大値がＶの金属を含有する化合物における前記無機金属化合物、及び前記酸化数の正の最大値がＶＩの金属を含有する化合物における前記無機金属化合物としては、例えば、オキソ酸金属塩、金属ハロゲン化物、金属水酸化物、金属酸化物、金属オキシ塩化物、金属カルボニル、シアン化金属などが挙げられる。
前記オキソ酸金属塩としては、例えば、硝酸金属塩、硫酸金属塩、炭酸金属塩、燐酸金属塩などが挙げられる。
前記金属ハロゲン化物としては、例えば、金属塩化物、金属臭化物、金属沃化物などが挙げられる。
これらの中でも、各種溶媒に対する溶解度が高い点で、オキソ酸金属塩、金属ハロゲン化物が好ましく、硝酸金属塩、金属塩化物がより好ましい。
【００６９】
これらの化合物は、合成したものを用いてもよいし、市販品を用いてもよい。
【００７０】
前記酸化数の正の最大値がＩＶの金属、前記酸化数の正の最大値がＶの金属、及び前記酸化数の正の最大値がＶＩの金属によりｎ型の置換ドーピングが成立するためには、被置換カチオンサイトに価数がより大きい置換カチオンが導入され、尚且つ局所構造が維持されることが必要である。仮にＸ線回折でアモルファスに見える（長距離構造に周期性がない）ような場合であっても、短距離及び中距離構造は保持されているため、適切なエネルギーレベルのドーパントを被置換カチオンサイトに導入できればキャリアが生成する。２価のマグネシウムイオン、２価のカルシウムイオン、２価のストロンチウムイオン、２価のバリウムイオン及び３価のインジウムイオンに対し、より価数の大きいドーパント、すなわち４価の金属イオン、５価の金属イオン、及び６価の金属イオンの少なくともいずれかで置換することによりｎ型ドーピングを行い、電子キャリアを生成することができる。
【００７１】
前記金属酸化物膜形成用塗布液中の、前記インジウム化合物のインジウム原子数（Ａ）と、前記マグネシウム化合物のマグネシウム原子数、前記カルシウム化合物のカルシウム原子数、前記ストロンチウム化合物のストロンチウム原子数、及び前記バリウム化合物のバリウム原子数の合計（Ｂ）とは、下記式（１）を満たすことが好ましい。
０．０４≦〔Ｂ／Ａ〕≦０．５    式（１）
ここで、前記インジウム原子、前記マグネシウム原子、前記カルシウム原子、前記ストロンチウム原子、及び前記バリウム原子は、イオン状態であってもよい。
【００７２】
また、前記金属酸化物膜形成用塗布液中の、前記インジウム化合物のインジウム原子数（Ａ）と、前記酸化数の正の最大値がＩＶの金属を含有する化合物、前記酸化数の正の最大値がＶの金属を含有する化合物、及び前記酸化数の正の最大値がＶＩの金属を含有する化合物の金属（Ｄ金属）の原子数の合計（Ｃ）とは、下記式（２）を満たすことが好ましい。
０．０００１≦〔Ｃ／Ａ〕≦０．１    式（２）
ここで、前記インジウム原子、及び前記Ｄ金属の原子は、イオン状態であってもよい。
【００７３】
前記式（１）及び前記式（２）の少なくともいずれかを満たす金属酸化物膜形成用塗布液は、酸化物半導体膜形成用塗布液ともいうことができる。
【００７４】
スパッタリング法による酸化インジウム膜は数％から２０％程度の錫、亜鉛、ガリウム等を添加することにより１０−３Ωｃｍから１０−４Ωｃｍ程度の低抵抗な膜が得られることが知られている。しかし、このような低体積抵抗率では、電界効果型トランジスタの活性層として有効に機能しない。
【００７５】
前記金属酸化物膜形成用塗布液は、前記式（１）及び前記式（２）の少なくともいずれかを満たすこと、好ましくは前記式（１）及び前記式（２）を満たすことにより、前記金属酸化物膜形成用塗布液を塗布して形成される酸化物半導体膜の体積抵抗率を、電界効果型トランジスタの活性層として有効に機能する体積抵抗率にすることができる。
【００７６】
前記〔Ｂ／Ａ〕が、０．０４未満、又は０．５を超えると、得られる酸化物半導体膜の体積抵抗率が高すぎ、その酸化物半導体膜を活性層に用いた電界効果型トランジスタは、ｏｎ／ｏｆｆ比が低く、良好なトランジスタ特性を示さないことがある。
【００７７】
前記〔Ｃ／Ａ〕が、０．０００１未満であると、得られた酸化物半導体膜が酸素欠損に敏感に影響されるため良好な特性が得られるプロセス範囲が狭くなってしまうことがある。前記〔Ｃ／Ａ〕が、０．１を超えると、得られた酸化物半導体膜の体積抵抗が上昇し移動度が低下するとともに、添加元素が偏析し均一性が悪くなることがある。
【００７８】
ディスプレイの駆動回路などに用いられる電界効果型トランジスタの活性層に用いる酸化物半導体膜には、高いキャリア移動度と、いわゆるノーマリーオフ特性とを有することが要求される。高いキャリア移動度とノーマリーオフ特性とを実現する為には、酸化物半導体膜の体積抵抗率を１０−２Ωｃｍ以上１０９Ωｃｍ以下にすることが好ましい。
【００７９】
前記活性層に用いる金属酸化物膜の体積抵抗率が高い場合には、ゲート電圧制御によるオン状態で高いキャリア移動度を実現することが困難になることがある。そのため、金属酸化物膜の体積抵抗率としては、１０６Ωｃｍ以下がより好ましい。
前記活性層に用いる金属酸化物膜の体積抵抗率が低い場合には、ゲート電圧制御によるオフ状態でＩｄｓ（ドレイン・ソース間電流）を小さくすることが困難になることがある。そのため、金属酸化物膜の体積抵抗率としては、１０−１Ωｃｍ以上がより好ましい。
金属酸化物の体積抵抗率ρ（Ωｃｍ）は、下記式（３）に従う。
ρ＝１／ｎＱμ    式（３）
ただし、前記式中、Ｑ（Ｃ）は、キャリア電荷を表し、ｎ（個／ｍ３）は、キャリア密度を表し、μ（ｍ２／Ｖ／ｓ）は、キャリア移動度を表す。
そのため、これらｎ、Ｑ、及びμを変えることによって体積抵抗率を制御することができる。
【００８０】
前記金属酸化物膜の体積抵抗率を制御する具体的方法としては、一般には膜中の酸素量（酸素欠陥の密度）を調整することによってキャリア密度を変える方法、一部のカチオンを価数の異なるカチオンに置換することによってキャリア密度を変える方法などが挙げられる。
特に前記金属酸化物膜中の２価又は３価の被置換カチオンをより価数の大きい置換カチオンで置換することにより効率よくキャリアを生成することができるため、焼成プロセスで酸素欠損を増加させキャリアを生成させる必要がなくなりプロセス温度を低くすることができる。
前記金属酸化物膜形成用塗布液から形成される酸化物半導体膜の体積抵抗率の制御方法としては、前記式（１）及び前記式（２）の範囲を満たすことが最も有効であり、これにより、電界効果型トランジスタの活性層として有効な酸化物半導体膜を得ることができる。  
【００８１】
＜有機溶媒＞
前記有機溶媒としては、特に制限はなく、目的に応じて適宜選択することができるが、グリコールエーテル類、ジオール類が好ましい。即ち、前記金属酸化物膜形成用塗布液は、前記グリコールエーテル類及び前記ジオール類の少なくともいずれかを含有することが好ましい。
【００８２】
−グリコールエーテル類−
前記グリコールエーテル類は、前記インジウム化合物、前記マグネシウム化合物、前記カルシウム化合物、前記ストロンチウム化合物、前記バリウム化合物、前記酸化数の正の最大値がＩＶの金属を含有する化合物、前記酸化数の正の最大値がＶの金属を含有する化合物、及び前記酸化数の正の最大値がＶＩの金属を含有する化合物をよく溶解し、かつ溶解後の安定性が高いため、前記グリコールエーテル類を前記金属酸化物膜形成用塗布液に用いることにより、均一性が高く、欠陥の少ない金属酸化物膜（例えば、酸化物半導体膜など）を得ることができる。
また、前記グリコールエーテル類を前記金属酸化物膜形成用塗布液に用いることにより、所望の形状の金属酸化物膜（例えば、酸化物半導体膜など）を精度が高く形成することができる。
また、前記グリコールエーテル類は、還元剤として働くと考えられる。ｎ型半導体であるＩｎ−Ｍｇ系酸化物半導体、ｎ型半導体であるＩｎ−Ｃａ系酸化物半導体、ｎ型半導体であるＩｎ−Ｓｒ系酸化物半導体、及びｎ型半導体であるＩｎ−Ｂａ系酸化物半導体は、酸素欠陥の生成により伝導電子を発生するため、還元側に平衡を移動させたほうがより高い伝導度を有する材料となりうる。そのため、前記金属酸化物膜形成用塗布液が、前記グリコールエーテル類を含有することにより、塗布後の熱処理中に還元作用が働き、より低い体積抵抗率の酸化物半導体膜が得られる。
【００８３】
前記グリコールエーテル類としては、特に制限はなく、目的に応じて適宜選択することができるが、アルキレングリコールモノアルキルエーテルが好ましい。前記グリコールエーテル類の炭素数としては、３〜６が好ましい。
前記アルキレングリコールモノアルキルエーテルとしては、エチレングリコールモノエチルエーテル、エチレングリコールモノメチルエーテル、エチレングリコールモノプロピルエーテル、エチレングリコールモノイソプロピルエーテル、エチレングリコールモノブチルエーテル、及びエチレングリコールモノイソブチルエーテルの少なくともいずれかが好ましい。これらのアルキレングリコールモノアルキルエーテルは、沸点が１２０℃〜１８０℃程度で余り高くなく、蒸発速度が速いため乾燥が速く、前記金属酸化物膜形成用塗布液が濡れ広がりにくくなる。このような好ましい化合物であると、焼成温度を低くし、比較的短時間での焼成を可能にする。また、焼成後に炭素及び有機物などの不純物が少ない金属酸化物膜（例えば、酸化物半導体膜など）が得られる。その結果、キャリア移動度が大きくなるために、酸化物半導体膜を活性層に用いた電界効果型トランジスタのゲート電圧Ｖｇｓとソース・ドレイン間電流Ｉｄｓの関係を示すグラフにおいて、オフからオンに切り替わる立ち上がりの傾きが大きくなり、スイッチング特性が良好になり、必要なオン電流を得るための駆動電圧が低くなる。
これらは、１種単独で使用してもよいし、２種以上を併用してもよい。
【００８４】
また、前記アルキレングリコールモノアルキルエーテルに、例えば、前記ジオール類などのように比較的に高沸点の溶媒を混合した場合にも、共沸により低沸点溶媒とともにかなり割合の高沸点溶媒も揮発するため、前記金属酸化物膜形成用塗布液が速く乾燥する効果は維持される。したがって、インクジェット法などで吐出し、基板上に着弾して広がった塗布液から溶媒は速やかに揮発するため、溶解している金属化合物は均一な組成で析出し、焼成後の金属酸化物膜の組成も均一に形成できる。また、乾燥途中の前記金属酸化物膜の形状は、凹凸が少なく比較的なだらかな形状である。
一方、前記金属酸化物膜形成用塗布液が、溶剤として高沸点溶媒のみを含有する、又は前記金属酸化物膜形成用塗布液の溶剤における高沸点溶媒の含有量比率が高すぎる場合には、基板に着弾した塗布液の乾燥に時間が掛かるため、乾燥後の形状制御は困難になる。さらに、前記金属酸化物膜を厚く形成するために同一箇所に重ね打ちする必要がある場合には、溶媒が揮発しきる前に基板表面に付着している塗布液に重ね打ちするため、基板表面方向及び膜厚方向にも形状制御は困難になる。
分子量が小さい低沸点溶媒を、前記金属酸化物膜形成用塗布液に用いた場合、揮発性が高いため、インクジェットノズル内、及びノズル先端で溶媒が容易に揮発するため、インクの濃度が変化し含有物が析出したり、ノズル詰まりの原因となる。
【００８５】
前記金属酸化物膜形成用塗布液における前記グリコールエーテル類の含有量としては、特に制限はなく、目的に応じて適宜選択することができるが、１０質量％〜８０質量％が好ましい。前記含有量が、１０質量％未満であると、前記グリコールエーテル類を含有させた際の前述の効果（均一性が高く、欠陥の少ない金属酸化物膜を得ることができるという効果、所望の形状の金属酸化物膜を精度が高く形成できるという効果、及びより低い体積抵抗率の酸化物半導体膜が得られるという効果）が得られないことがあり、８０質量％を超えると、一回の塗布により形成できる金属酸化物膜（例えば、酸化物半導体膜など）の厚みが薄くなることがある。
【００８６】
−ジオール類−
前記グリコールエーテル類は、ジオール類と併用して用いることが好ましい。前記グリコールエーテル類と前記ジオール類を併用すると、前記ジオール類の作用により、インクジェット法で塗布する際のインクジェットノズル内での溶媒乾燥による詰まりをなくすことができる。更に、前記グリコールエーテル類の作用により基材などに付着させた塗布液を、すばやく乾燥させ、不要な箇所に塗布液が広がることを抑制することができる。例えば、電界効果型トランジスタを製造する際にチャネルに付着させた塗布液をすばやく乾燥させ、チャネル領域以外に広がることを抑制することができる。
また、前記グリコールエーテル類は、通常、粘度が１．３ｃＰ〜３．５ｃＰ程度と低粘度であることから、高粘度のジオール類と混合することで、容易に前記金属酸化物膜形成用塗布液の粘度を調整することができる。
【００８７】
前記ジオール類は、インジウム塩、マグネシウム塩、カルシウム塩、ストロンチウム塩、バリウム塩、及びドーパント金属塩に配位し金属塩の熱的安定性を高める働きがあると考えられる。
【００８８】
前記ジオール類としては、特に制限はなく、目的に応じて適宜選択することができるが、アルカンジオール、ジアルキレングリコールが好ましい。前記ジオール類の炭素数としては、２〜４が好ましい。前記炭素数が、５以上であると、揮発性が低く、形成される金属酸化物膜（例えば、酸化物半導体膜など）に残りやすくなり、焼成後の金属酸化物膜（例えば、酸化物半導体膜など）の緻密性を低下させることがある。そして、酸化物半導体膜の緻密性が低下した場合には、キャリア移動度が低下し、オン電流が減少することがある。
炭素数２〜４のジオール類は、沸点が１８０℃から２５０℃程度であることから、前記金属酸化物膜形成用塗布液を塗布した後の焼成時に揮発し、金属酸化物膜（例えば、酸化物半導体膜）中に残りにくい。また、粘度が１０ｃＰ〜１１０ｃＰ程度であることから、前記金属酸化物膜形成用塗布液を例えばインクジェット法で塗布する場合に、前記金属酸化物膜形成用塗布液が基板などに着弾する際の広がりを抑える効果がある。
前記ジオール類としては、焼成温度及び焼成後の金属酸化物膜（例えば、酸化物半導体膜など）の緻密性の点から、ジエチレングリコール、１，２−エタンジオール、１，２−プロパンジオール、及び１，３−ブタンジオールの少なくともいずれかがより好ましい。
これらは、１種単独で使用してもよいし、２種以上を併用してもよい。
【００８９】
前記金属酸化物膜形成用塗布液における前記有機溶媒の含有量としては、特に制限はなく、目的に応じて適宜選択することができるが、５０質量％〜９７質量％が好ましく、８０質量％〜９７質量％がより好ましい。前記含有量が、５０質量％未満であると、無機金属化合物の濃度が高すぎノズル先端での溶媒蒸発により無機金属化合物の析出が生じやすくなる。また、残部の大部分が代表的な無機溶媒である水の場合は、表面張力が７２ｄｙｎ／ｃｍと大きく、インクジェットでの吐出性が悪く、かつ沸点が１００℃と低いためにノズル先端でのインクの乾燥が早く、ノズルが詰まりやすいことがある。前記含有量が、９７質量％を超えると、塗布液乾燥後の無機金属化合物の付着量が小さいため、必要な厚みの金属酸化物膜を得るための重ね塗り回数が多くなり、生産性が低下することがある。前記含有量が、前記より好ましい範囲内であると、表面張力が小さくなり吐出性、及び乾燥性の点で有利である。
【００９０】
前記金属酸化物膜形成用塗布液における、前記有機溶媒（例えば、前記ジオール類及びグリコールエーテル類）に対する前記金属酸化物膜の原料（例えば、前記インジウム化合物、前記マグネシウム化合物、前記カルシウム化合物、前記ストロンチウム化合物、前記バリウム化合物など）の割合としては、特に制限はなく、目的に応じて適宜選択することができるが、前記有機溶媒１Ｌに対して、前記金属酸化物膜の原料の合計が０．１ｍｏｌ〜０．５ｍｏｌが好ましい。前記含有割合が、０．１ｍｏｌ未満であると、焼成後に形成される金属酸化物膜の厚みが薄くなりすぎ、連続膜を形成することが困難になることがある。また、必要な厚みを得るために塗布と乾燥を繰り返し行う必要がでることがある。前記含有割合が、０．５ｍｏｌを超えると、インクジェット法により塗布した際にインクジェットノズル先端でのノズルの詰まりを生じる頻度が高くなることがある。
【００９１】
前記金属酸化物膜形成用塗布液において、前記インジウム化合物と、前記マグネシウム化合物、前記カルシウム化合物、前記ストロンチウム化合物、及び前記バリウム化合物の少なくともいずれかと、前記酸化数の正の最大値がＩＶの金属を含有する化合物、前記酸化数の正の最大値がＶの金属を含有する化合物、及び前記酸化数の正の最大値がＶＩの金属を含有する化合物の少なくともいずれかとは、前記有機溶媒に溶解していることが好ましい。
【００９２】
＜金属酸化物膜形成用塗布液の作製方法＞
前記金属酸化物膜形成用塗布液の作製方法としては、特に制限はなく、目的に応じて適宜選択することができ、例えば、金属塩ジオール溶液と金属塩グリコールエーテル溶液とをそれぞれ作製し、それらを所望の割合で混合する方法などが挙げられる。
【００９３】
本発明の前記金属酸化物膜形成用塗布液は、金属酸化物膜を作製するための塗布液に適しており、特に、前記式（１）及び前記式（２）の少なくともいずれかを満たす（好ましくは前記式（１）及び前記式（２）を満たす）金属酸化物膜形成用塗布液（酸化物半導体膜形成用塗布液）は、電界効果型トランジスタの活性層を作製するための塗布液に適している。
【００９４】
（金属酸化物膜）
本発明の金属酸化物膜は、本発明の前記金属酸化物膜形成用塗布液を被塗物に塗布し、乾燥させた後に焼成を行って得られる。
前記金属酸化物膜としては、例えば、酸化物半導体膜などが挙げられる。
前記金属酸化物膜形成用塗布液として、前記式（１）及び前記式（２）の少なくともいずれかを満たす（好ましくは前記式（１）及び前記式（２）を満たす）金属酸化物膜形成用塗布液（酸化物半導体膜形成用塗布液）を用いた場合には、電界効果型トランジスタの活性層に特に適した酸化物半導体膜が得られる。
【００９５】
前記被塗物としては、特に制限はなく、目的に応じて適宜選択することができ、例えば、ガラス基材、プラスチック基材などが挙げられる。
また、前記金属酸化物膜を酸化物半導体膜として電界効果型トランジスタの活性層に用いる場合には、前記被塗物としては、例えば、基材、ゲート絶縁層などが挙げられる。前記基材の形状、構造、及び大きさとしては、特に制限はなく、目的に応じて適宜選択することができる。前記基材の材質としては、特に制限はなく、目的に応じて適宜選択することができ、例えば、ガラス基材、プラスチック基材などが挙げられる。
【００９６】
前記塗布の方法としては、特に制限はなく、目的に応じて適宜選択することができ、例えば、スクリーン印刷法、ロールコート法、ディップコート法、スピンコート法、インクジェット法、ナノインプリント法などが挙げられる。これらの中でも、所望の形状の金属酸化物膜、例えば、電界効果型トランジスタの製造において、設計上のチャネル幅（言い換えれば所望の活性層の形状）が得られる点で、付着させる塗布液の量を制御できるインクジェット法、ナノインプリント法が好ましい。インクジェット法、及びナノインプリント法で塗布する際には、室温でも塗布可能であるが、基材（塗布対象物）を４０℃〜１００℃程度に加熱することが、基材表面に付着直後の塗布液が濡れ広がることを抑制することができる点で好ましい。
【００９７】
前記乾燥は、前記金属酸化物膜形成用塗布液中の揮発成分を除去できる条件であれば、特に制限はなく、目的に応じて適宜選択することができる。なお、前記乾燥において、揮発成分を完全に除去する必要はなく、焼成を阻害しない程度に揮発成分を除去できればよい。
【００９８】
前記焼成の温度としては、インジウム、マグネシウム、カルシウム、ストロンチウム、バリウム、酸化数の正の最大値がＩＶの金属、酸化数の正の最大値がＶの金属、及び酸化数の正の最大値がＶＩの金属が酸化物を形成する温度以上で、かつ基材（塗布対象物）の熱変形温度以下であれば、特に制限はなく、目的に応じて適宜選択することができるが、２５０℃〜６００℃が好ましい。
前記焼成の雰囲気としては、特に制限はなく、目的に応じて適宜選択することができ、例えば、酸素中や空気中など酸素を含む雰囲気が挙げられる。また、焼成の雰囲気を窒素ガスなどの不活性ガスにすることにより、形成される金属酸化物膜（例えば、酸化物半導体膜など）膜中の酸素量を減らし、低抵抗な金属酸化物膜（例えば、酸化物半導体膜など）を得ることができる。
焼成後、更に空気中、不活性ガス、又は還元ガス雰囲気中でアニール処理することにより、金属酸化物膜（例えば、酸化物半導体膜など）の電気特性、信頼性、均一性を一層向上することができる。
前記焼成の時間としては、特に制限はなく、目的に応じて適宜選択することができる。
【００９９】
形成される金属酸化物膜（例えば、酸化物半導体膜など）の平均厚みとしては、特に制限はなく、目的に応じて適宜選択することができるが、１ｎｍ〜２００ｎｍが好ましく、２ｎｍ〜１００ｎｍがより好ましい。
【０１００】
前記金属酸化物膜の用途としては、特に制限はなく、目的に応じて適宜選択することができる。例えば、前記金属酸化物膜の体積抵抗率が、１０−２Ωｃｍ未満の場合には、透明導電膜に用いることができる。また、例えば、前記金属酸化物膜の体積抵抗率が、１０−２Ωｃｍ以上１０９Ωｃｍ以下の場合には、電界効果型トランジスタの活性層に用いることができる。また、例えば、前記金属酸化物膜の体積抵抗率が、１０９Ωｃｍを超える場合には、帯電防止膜に用いることができる。
【０１０１】
（電界効果型トランジスタ）
本発明の電界効果型トランジスタは、ゲート電極と、ソース電極と、ドレイン電極と、活性層と、ゲート絶縁層とを少なくとも有し、更に必要に応じて、その他の部材を有する。
【０１０２】
本発明の電界効果型トランジスタは、例えば、本発明の電界効果型トランジスタの製造方法により製造することができる。
【０１０３】
＜ゲート電極＞
前記ゲート電極としては、ゲート電圧を印加するための電極であれば、特に制限はなく、目的に応じて適宜選択することができる。
前記ゲート電極の材質としては、特に制限はなく、目的に応じて適宜選択することができ、例えば、白金、パラジウム、金、銀、銅、亜鉛、アルミニウム、ニッケル、クロム、タンタル、モリブデン、チタン等の金属、これらの合金、これら金属の混合物などが挙げられる。また、酸化インジウム、酸化亜鉛、酸化スズ、酸化ガリウム、酸化ニオブ等の導電性酸化物、これらの複合化合物、これらの混合物などが挙げられる。
前記ゲート電極の平均厚みとしては、特に制限はなく、目的に応じて適宜選択することができるが、４０ｎｍ〜２μｍが好ましく、７０ｎｍ〜１μｍがより好ましい。
【０１０４】
＜ゲート絶縁層＞
前記ゲート絶縁層としては、前記ゲート電極と前記活性層との間に形成された絶縁層であれば、特に制限はなく、目的に応じて適宜選択することができる。
前記ゲート絶縁層の材質としては、特に制限はなく、目的に応じて適宜選択することができ、例えば、無機絶縁材料、有機絶縁材料などが挙げられる。
前記無機絶縁材料としては、例えば、酸化ケイ素、酸化アルミニウム、酸化タンタル、酸化チタン、酸化イットリウム、酸化ランタン、酸化ハフニウム、酸化ジルコニウム、窒化ケイ素、窒化アルミニウム、これらの混合物などが挙げられる。
前記有機絶縁材料としては、例えば、ポリイミド、ポリアミド、ポリアクリレート、ポリビニルアルコール、ノボラック樹脂などが挙げられる。
前記ゲート絶縁層の平均厚みとしては、特に制限はなく、目的に応じて適宜選択することができるが、５０ｎｍ〜３μｍが好ましく、１００ｎｍ〜１μｍがより好ましい。
【０１０５】
＜ソース電極、及びドレイン電極＞
前記ソース電極、及び前記ドレイン電極としては、電流を取り出すための電極であれば、特に制限はなく、目的に応じて適宜選択することができる。
前記ソース電極、及び前記ドレイン電極の材質としては、特に制限はなく、目的に応じて適宜選択することができ、例えば、前記ゲート電極の説明において記載した材質と同じ材質が挙げられる。
前記ソース電極、及び前記ドレイン電極の平均厚みとしては、特に制限はなく、目的に応じて適宜選択することができるが、４０ｎｍ〜２μｍが好ましく、７０ｎｍ〜１μｍがより好ましい。
【０１０６】
＜活性層＞
前記活性層は、前記ソース電極と前記ドレイン電極との間に形成された酸化物半導体からなる活性層であり、本発明の前記金属酸化物膜形成用塗布液を塗布して形成される酸化物半導体からなる。
前記活性層の平均厚みとしては、特に制限はなく、目的に応じて適宜選択することができるが、１ｎｍ〜２００ｎｍが好ましく、５ｎｍ〜１００ｎｍがより好ましい。
【０１０７】
前記電界効果型トランジスタの構造としては、特に制限はなく、目的に応じて適宜選択することができ、例えば、ボトムゲート／ボトムコンタクト型（図１）、ボトムゲート／トップコンタクト型（図２）、トップゲート／ボトムコンタクト型（図３）、トップゲート／トップコンタクト型（図４）などが挙げられる。
なお、図１〜図４中、１は基材、２はゲート電極、３はゲート絶縁層、４はソース電極、５はドレイン電極、６は活性層をそれぞれ表す。
【０１０８】
本発明の電界効果型トランジスタは、液晶ディスプレイ、有機ＥＬディスプレイ、エレクトロクロミックディスプレイ等の画素駆動回路及び論理回路用の電界効果型トランジスタに好適に用いることができる。
【０１０９】
（電界効果型トランジスタの製造方法）
本発明の電界効果型トランジスタの製造方法（第１の製造方法）は、
基材上にゲート電極を形成するゲート電極形成工程と、
前記ゲート電極上にゲート絶縁層を形成するゲート絶縁層形成工程と、
前記ゲート絶縁層上にソース電極及びドレイン電極を離間して形成するソース電極及びドレイン電極形成工程と、
前記ソース電極と前記ドレイン電極との間のチャネル領域であって前記ゲート絶縁層上に、酸化物半導体からなる活性層を形成する活性層形成工程とを含む。
【０１１０】
また、本発明の電界効果型トランジスタの製造方法（第２の製造方法）は、
基材上にソース電極及びドレイン電極を離間して形成するソース電極及びドレイン電極形成工程と、
前記ソース電極と前記ドレイン電極との間のチャネル領域であって前記基材上に、酸化物半導体からなる活性層を形成する活性層形成工程と、
前記活性層上にゲート絶縁層を形成するゲート絶縁層形成工程と、
前記ゲート絶縁層上にゲート電極を形成するゲート電極形成工程とを含む。
【０１１１】
＜第１の製造方法＞
前記第１の製造方法について説明する。
【０１１２】
−基材−
前記基材の形状、構造、及び大きさとしては、特に制限はなく、目的に応じて適宜選択することができる。
前記基材としては、特に制限はなく、目的に応じて適宜選択することができ、例えば、ガラス基材、プラスチック基材などが挙げられる。
前記ガラス基材の材質としては、特に制限はなく、目的に応じて適宜選択することができ、例えば、無アルカリガラス、シリカガラスなどが挙げられる。
前記プラスチック基材の材質としては、特に制限はなく、目的に応じて適宜選択することができ、例えば、ポリカーボネート（ＰＣ）、ポリイミド（ＰＩ）、ポリエチレンテレフタレート（ＰＥＴ）、ポリエチレンナフタレート（ＰＥＮ）などが挙げられる。
なお、前記基材としては、表面の清浄化及び密着性向上の点で、酸素プラズマ、ＵＶオゾン、ＵＶ照射洗浄などの前処理が行われることが好ましい。
【０１１３】
−ゲート電極形成工程−
前記ゲート電極形成工程としては、前記基材上にゲート電極を形成する工程であれば、特に制限はなく、目的に応じて適宜選択することができ、例えば、（ｉ）スパッタ法、ディップコーティング法等による成膜後、フォトリソグラフィーによってパターニングする工程、（ｉｉ）インクジェット、ナノインプリント、グラビア等の印刷プロセスによって、所望の形状を直接成膜する工程などが挙げられる。
【０１１４】
−ゲート絶縁層形成工程−
前記ゲート絶縁層形成工程としては、前記ゲート電極上にゲート絶縁層を形成する工程であれば、特に制限はなく、目的に応じて適宜選択することができ、例えば、（ｉ）スパッタ法、ディップコーティング法等による成膜後、フォトリソグラフィーによってパターニングする工程、（ｉｉ）インクジェット、ナノインプリント、グラビア等の印刷プロセスによって、所望の形状を直接成膜する工程などが挙げられる。
【０１１５】
−ソース電極及びドレイン電極形成工程−
前記ソース電極及びドレイン電極形成工程としては、前記ゲート絶縁層上にソース電極及びドレイン電極を離間して形成する工程であれば、特に制限はなく、目的に応じて適宜選択することができ、例えば、（ｉ）スパッタ法、ディップコーティング法等による成膜後、フォトリソグラフィーによってパターニングする工程、（ｉｉ）インクジェット、ナノインプリント、グラビア等の印刷プロセスによって、所望の形状を直接成膜する工程などが挙げられる。
【０１１６】
−活性層形成工程−
前記活性層形成工程としては、前記ソース電極と前記ドレイン電極との間のチャネル領域であって前記ゲート絶縁層上に、本発明の前記金属酸化物膜形成用塗布液を塗布して酸化物半導体からなる活性層を形成する工程であれば、特に制限はなく、目的に応じて適宜選択することができる。
【０１１７】
前記活性層形成工程においては、前記金属酸化物膜形成用塗布液中の、前記インジウム化合物のインジウム原子数（Ａ）と、前記マグネシウム化合物のマグネシウム原子数、前記カルシウム化合物のカルシウム原子数、前記ストロンチウム化合物のストロンチウム原子数、及び前記バリウム化合物のバリウム原子数の合計（Ｂ）と、前記酸化数の正の最大値がＩＶの金属を含有する化合物、前記酸化数の正の最大値がＶの金属を含有する化合物、及び前記酸化数の正の最大値がＶＩの金属を含有する化合物の金属の原子数の合計（Ｃ）と、を調整することにより、酸化物半導体の体積抵抗率、キャリア移動度、及びキャリア密度の少なくともいずれかを制御することが好ましい。そうすることにより、所望の特性（例えば、ｏｎ／ｏｆｆ比）を有する電界効果型トランジスタを得ることができる。
【０１１８】
前記活性層形成工程においては、前記金属酸化物膜形成用塗布液が、前記グリコールエーテル類及び前記ジオール類を含有し、前記金属酸化物膜形成用塗布液中の前記グリコールエーテル類と前記ジオール類との混合比を調整することにより、前記金属酸化物膜形成用塗布液の粘度を制御することが好ましい。そうすることにより、塗布性に優れ、チャネル形成状態が良好な電界効果型トランジスタを得ることができる。
【０１１９】
前記金属酸化物膜形成用塗布液を塗布して酸化物半導体を形成する方法としては、特に制限はなく、目的に応じて適宜選択することができ、例えば、前記金属酸化物膜形成用塗布液を前記ゲート絶縁層が形成された前記基材に塗布して、乾燥させた後、焼成する方法が挙げられる。
前記塗布の方法としては、特に制限はなく、目的に応じて適宜選択することができ、例えば、スクリーン印刷法、ロールコート法、ディップコート法、スピンコート法、インクジェット法、ナノインプリント法などが挙げられる。これらの中でも、電界効果型トランジスタの製造において、設計上のチャネル幅（言い換えれば所望の活性層の形状）が得られる点で、付着させる塗布液の量を制御できるインクジェット法、ナノインプリント法が好ましい。
前記乾燥は、前記金属酸化物膜形成用塗布液中の揮発成分を除去できる条件であれば、特に制限はなく、目的に応じて適宜選択することができる。なお、前記乾燥において、揮発成分を完全に除去する必要はなく、焼成を阻害しない程度に揮発成分を除去できればよい。
前記焼成の温度としては、特に制限はなく、目的に応じて適宜選択することができるが、２５０℃〜６００℃が好ましい。
【０１２０】
前記第１の製造方法においては、前記ソース電極及びドレイン電極形成工程と、前記活性層形成工程との順序は問わず、前記ソース電極及びドレイン電極形成工程の後に前記活性層形成工程を行ってもよく、前記活性層形成工程の後に前記ソース電極及びドレイン電極形成工程を行ってもよい。
前記第１の製造方法において、前記ソース電極及びドレイン電極形成工程の後に前記活性層形成工程を行うと、ボトムゲート／ボトムコンタクト型の電界効果型トランジスタを製造することができる。
前記第１の製造方法において、前記活性層形成工程の後に前記ソース電極及びドレイン電極形成工程を行うと、ボトムゲート／トップコンタクト型の電界効果型トランジスタを製造することができる。
【０１２１】
ここで、ボトムゲート／ボトムコンタクト型の電界効果型トランジスタの製造方法について図５Ａ〜図５Ｄを参照して説明する。
初めに、ガラス基板等からなる基材１上に、スパッタ法等によりアルミニウム等からなる導電体膜を形成し、形成した導電体膜をエッチングによりパターニングすることによりゲート電極２を形成する（図５Ａ）。
次いで、前記ゲート電極２を覆うように前記ゲート電極２及び前記基材１上にスパッタ法等によりＳｉＯ２等からなるゲート絶縁層３を形成する（図５Ｂ）。
次いで、前記ゲート絶縁層３上にスパッタ法等によりＩＴＯ等からなる導電体膜を形成し、形成した導電体膜をエッチングによりパターニングすることによりソース電極４及びドレイン電極５を形成する（図５Ｃ）。
次いで、前記ソース電極４及び前記ドレイン電極５の間に形成されるチャネル領域を覆うように、前記ゲート絶縁層３上にインクジェット法などにより前記金属酸化物膜形成用塗布液を塗布し、熱処理を行い酸化物半導体からなる活性層６を形成する（図５Ｄ）。
以上により、電界効果型トランジスタが製造される。
【０１２２】
＜第２の製造方法＞
前記第２の製造方法について説明する。
【０１２３】
−基材−
前記基材としては、特に制限はなく、目的に応じて適宜選択することができ、例えば、前記第１の製造方法において例示した基材と同じ基材が挙げられる。
【０１２４】
−ソース電極及びドレイン電極形成工程−
前記ソース電極及びドレイン電極形成工程としては、前記基材上にソース電極及びドレイン電極を離間して形成する工程であれば、特に制限はなく、目的に応じて適宜選択することができ、前記第１の製造方法の前記ソース電極及びドレイン電極形成工程において例示した工程と同様の工程が挙げられる。
【０１２５】
−活性層形成工程−
前記活性層形成工程としては、前記ソース電極と前記ドレイン電極との間のチャネル領域であって前記基材上に、本発明の前記金属酸化物膜形成用塗布液を塗布して酸化物半導体からなる活性層を形成する工程であれば、特に制限はなく、目的に応じて適宜選択することができる。
前記金属酸化物膜形成用塗布液を塗布して酸化物半導体を形成する方法としては、特に制限はなく、目的に応じて適宜選択することができ、例えば、前記第１の製造方法の前記活性層形成工程において例示した方法と同様の方法が挙げられる。
【０１２６】
前記活性層形成工程においては、前記金属酸化物膜形成用塗布液中の、前記インジウム化合物のインジウム原子数（Ａ）と、前記マグネシウム化合物のマグネシウム原子数、前記カルシウム化合物のカルシウム原子数、前記ストロンチウム化合物のストロンチウム原子数、及び前記バリウム化合物のバリウム原子数の合計（Ｂ）と、前記酸化数の正の最大値がＩＶの金属を含有する化合物、前記酸化数の正の最大値がＶの金属を含有する化合物、及び前記酸化数の正の最大値がＶＩの金属を含有する化合物の金属の原子数の合計（Ｃ）と、を調整することにより、酸化物半導体の体積抵抗率、キャリア移動度、及びキャリア密度の少なくともいずれかを制御することが好ましい。そうすることにより、所望の特性（例えば、ｏｎ／ｏｆｆ比）を有する電界効果型トランジスタを得ることができる。特に前記酸化数の正の最大値がＩＶの金属を含有する化合物、前記酸化数の正の最大値がＶの金属を含有する化合物、及び前記酸化数の正の最大値がＶＩの金属を含有する化合物は、前記活性層内で効率よくキャリアを生成するため、プロセス温度を低くすることができる。
【０１２７】
前記活性層形成工程においては、前記金属酸化物膜形成用塗布液が、前記グリコールエーテル類及び前記ジオール類を含有し、前記金属酸化物膜形成用塗布液中の前記グリコールエーテル類と前記ジオール類との混合比を調整することにより、前記金属酸化物膜形成用塗布液の粘度を制御することが好ましい。そうすることにより、塗布性に優れ、チャネル形成状態が良好な電界効果型トランジスタを得ることができる。
【０１２８】
−ゲート絶縁層形成工程−
前記ゲート絶縁層形成工程としては、前記活性層上にゲート絶縁層を形成する工程であれば、特に制限はなく、目的に応じて適宜選択することができ、例えば、前記第１の製造方法の前記ゲート絶縁層形成工程において例示した工程と同様の工程が挙げられる。
【０１２９】
−ゲート電極形成工程−
前記ゲート電極形成工程としては、前記ゲート絶縁層上にゲート電極を形成する工程であれば、特に制限はなく、目的に応じて適宜選択することができ、例えば、前記第１の製造方法の前記ゲート電極形成工程において例示した工程と同様の工程が挙げられる。
【０１３０】
前記第２の製造方法においては、前記ソース電極及びドレイン電極形成工程と、前記活性層形成工程との順序は問わず、前記ソース電極及びドレイン電極形成工程の後に前記活性層形成工程を行ってもよく、前記活性層形成工程の後に前記ソース電極及びドレイン電極形成工程を行ってもよい。
前記第２の製造方法において、前記ソース電極及びドレイン電極形成工程の後に前記活性層形成工程を行うと、トップゲート／ボトムコンタクト型の電界効果型トランジスタを製造することができる。
前記第２の製造方法において、前記活性層形成工程の後に前記ソース電極及びドレイン電極形成工程を行うと、トップゲート／トップコンタクト型の電界効果型トランジスタを製造することができる。
【実施例】
【０１３１】
以下、本発明の実施例について説明するが、本発明は下記実施例に何ら限定されるものではない。
【０１３２】
（実施例１）
＜金属酸化物膜形成用塗布液の作製＞
ビーカーに、３．５５ｇの硝酸インジウム（Ｉｎ（ＮＯ３）３・３Ｈ２Ｏ）と０．２５６ｇの硝酸マグネシウム（Ｍｇ（ＮＯ３）２・６Ｈ２Ｏ）と０．０１９ｇの塩化スズ（ＳｎＣｌ２）とを秤量し、１，２−プロパンジオール２０ｍＬとエチレングリコールモノメチルエーテル２０ｍＬとを加え室温で混合して溶解させ、金属酸化物膜形成用塗布液を作製した。
得られた金属酸化物膜形成用塗布液中の〔Ｂ／Ａ〕（Ａは、インジウム原子数を表し、Ｂは、マグネシウム原子数、カルシウム原子数、ストロンチウム原子数、及びバリウム原子数の和を表す。）、〔Ｃ／Ａ〕（Ａは、インジウム原子数を表し、Ｃは、前記Ｄ金属の原子数の和を表す。）、グリコールエーテル類の含有量（質量％）、ジオール類及びグリコールエーテル類１Ｌに対する原料の割合を表２に示す。
【０１３３】
＜電界効果型トランジスタの作製＞
−ゲート電極の形成−
ガラス基板上に、ＤＣスパッタリングによりモリブデン膜を平均厚みが約１００ｎｍとなるよう成膜した。この後、フォトレジストを塗布し、プリベーク、露光装置による露光、及び現像により、形成されるゲート電極のパターンと同様のレジストパターンを形成した。更に、燐酸−硝酸−酢酸からなるエッチング液によりエッチングを行い、レジストパターンの形成されていない領域のモリブデン膜を除去した。この後、レジストパターンも除去することにより、ゲート電極を形成した。
【０１３４】
−ゲート絶縁層の形成−
形成した前記ゲート電極及び前記ガラス基板上に、ＲＦスパッタリングによりＳｉＯ２膜を平均厚みが約２００ｎｍとなるよう成膜した。この後、フォトレジストを塗布し、プリベーク、露光装置による露光、及び現像により、形成されるゲート絶縁層のパターンと同様のレジストパターンを形成した。更に、バッファードフッ酸を用いたエッチングにより、レジストパターンの形成されていない領域のＳｉＯ２膜を除去し、この後、レジストパターンも除去することによりゲート絶縁層を形成した。
【０１３５】
−ソース電極及びドレイン電極の形成−
形成した前記ゲート絶縁層上にＤＣスパッタリングにより透明導電膜であるＩＴＯ膜（Ｉｎ２Ｏ３−ＳｎＯ２（５質量％））を平均厚みが約１００ｎｍとなるように成膜した。この後、ＩＴＯ膜上に、フォトレジストを塗布し、プリベーク、露光装置による露光、及び現像により、形成されるソース電極及びドレイン電極のパターンと同様のレジストパターンを形成した。更に、シュウ酸系エッチング液を用いたエッチングにより、レジストパターンの形成されていない領域のＩＴＯ膜を除去した。この後、レジストパターンも除去することにより、ＩＴＯ膜からなるソース電極及びドレイン電極を形成した。このとき、ソース電極幅で規定されるチャネル幅は３０μｍ、ソース−ドレイン電極間で規定されるチャネル長は１０μｍとした。
【０１３６】
−活性層の形成−
形成した前記ソース電極及び前記ドレイン電極の間のチャネルに前記金属酸化物膜形成用塗布液をインクジェット装置で塗布した。
その基板を１２０℃に加熱したホットプレート上で１０分間乾燥させた後、大気雰囲気中３００℃で１時間焼成し、更に大気雰囲気中で３００℃で１時間アニールし、活性層を得た。得られた活性層のチャネル部の平均厚みは約１０ｎｍであった。
以上により、電界効果型トランジスタを作製した。
【０１３７】
＜評価＞
−チャネル形成状態（塗布性）−
電界効果型トランジスタの作製において、インクジェット装置で金属酸化物膜形成用塗布液を塗布した際の塗布液の広がりを光学顕微鏡で観察し、チャネル形成状態を下記評価基準により評価した。結果を表３に示す。
○：活性層がソース電極とドレイン電極間に広がっておりゲート電極上からはみ出していない（図６参照）。
×：活性層がソース電極とドレイン電極間以外に広がっておりゲート電極上からはみ出している（図７参照）。
【０１３８】
−体積抵抗率−
得られた電界効果型トランジスタについて、半導体パラメータ・アナライザ装置（アジレントテクノロジー社製、半導体パラメータ・アナライザ４１５６Ｃ）を用いて０Ｖ〜±２０Ｖの電圧をソース・ドレイン間に印加したときの電流を２端子法で測定し、活性層の体積抵抗率を測定した。結果を表３に示す。
【０１３９】
−キャリア移動度、及びｏｎ／ｏｆｆ比−
得られた電界効果型トランジスタについて、半導体パラメータ・アナライザ装置（アジレントテクノロジー社製、半導体パラメータ・アナライザ４１５６Ｃ）を用いてソース・ドレイン電圧Ｖｄｓを２０Ｖとした時のゲート電圧Ｖｇｓとソース・ドレイン間電流Ｉｄｓとの関係を求めた。結果を図８のグラフに示す。図８から良好なトランジスタ特性が得られていることが確認できる。なお、図８において、「Ｅ」は「１０のべき乗」を表す。例えば、「Ｅ−０４」は、「０．０００１」である。
キャリア移動度は、飽和領域において算出した。また、ｏｎ／ｏｆｆ比を求めた。なお、ｏｎ／ｏｆｆ比において、ｏｎ値は、３０ＶにおけるＩｄｓ値である。結果を表３に示す。
【０１４０】
（実施例２〜３６、比較例２〜５）
＜金属酸化物膜形成用塗布液の作製＞
実施例１において、金属酸化物膜形成用塗布液の配合を表１に記載の配合に変えた以外は、実施例１と同様にして、実施例２〜３６及び比較例２〜５の金属酸化物膜形成用塗布液を作製した。
得られた金属酸化物膜形成用塗布液中の〔Ｂ／Ａ〕、〔Ｃ／Ａ〕、グリコールエーテル類の含有量（質量％）、ジオール類及びグリコールエーテル類１Ｌに対する原料の割合を表２に示す。
【０１４１】
（比較例１）
＜金属酸化物膜形成用塗布液の作製＞
特開２００９−１７７１４９号公報に記載の溶剤組成について評価するため、硝酸インジウム３．５５ｇ、及び硝酸マグネシウム１．２６ｇを、水４０ｍＬ、及びエタノール４０ｍＬに加え室温で混合、溶解させ、金属酸化物膜形成用塗布液を作製した。
【０１４２】
＜電界効果型トランジスタの作製及び評価＞
実施例２〜３６及び比較例２〜５で得られた金属酸化物膜形成用塗布液を用い、実施例１と同様にして、電界効果型トランジスタを作製するとともに、実施例１と同様の評価を行った。結果を表３に示す。
なお、比較例１の金属酸化物膜形成用塗布液は、塗布性が悪く、トランジスタ特性を評価できる活性層を形成できなかった。
【０１４３】
【表１】
2015181141.tif 000003
表１中、硝酸インジウムは、Ｉｎ（ＮＯ３）３・３Ｈ２Ｏを表し、硝酸マグネシウムは、Ｍｇ（ＮＯ３）２・６Ｈ２Ｏを表し、塩化ストロンチウムは、ＳｒＣｌ２・６Ｈ２Ｏを表し、硝酸カルシウムは、Ｃａ（ＮＯ３）２・４Ｈ２Ｏを表し、塩化スズは、ＳｎＣｌ２を表し、塩化ゲルマニウムは、ＧｅＣｌ４を表し、オキシ塩化ジルコニウムは、ＺｎＣｌ２Ｏ・８Ｈ２Ｏを表し、オキシ塩化ハフニウムは、ＨｆＣｌ２Ｏ・８Ｈ２Ｏを表し、塩化アンチモンは、ＳｂＣｌ３を表し、アセチルアセトナト酸化モリブデンは、ビス（アセチルアセトナト）酸化モリブデン（ＶＩ）を表し、塩化タングステンは、ＷＣｌ６を表す。
表１中、（＊１）は、水４０ｍＬ、及びエタノール４０ｍＬを示す。
【０１４４】
表１中、バリウム化合物は、バリウムビステトラヒドロフルフリルオキサイド（下記構造式）である。バリウムビステトラヒドロフルフリルオキサイドの配合量は、シグマアルドリッチ社製バリウムビステトラヒドロフルフリルオキサイド溶液（４０質量％のバリウムビステトラヒドロフルフリルオキサイド、３６質量％のエチルアルコール、及び２４質量％のテトラヒドロフルフリルアルコールからなる溶液）の配合量である。
【化４】
2015181141.tif 000004
【０１４５】
表１中、チタン化合物は、チタンテトラヒドロフルフリルオキサイド（下記構造式）である。チタンテトラヒドロフルフリルオキサイドの配合量は、アヅマックス社製チタンテトラヒドロフルフリルオキサイド溶液（５０質量％のチタンテトラヒドロフルフリルオキサイド、及び５０質量％のイソプロピルアルコールとテトラヒドロフラン混合溶媒からなる溶液）の配合量である。
【化５】
2015181141.tif 000005
【０１４６】
【表２】
2015181141.tif 000006
【０１４７】
【表３】
2015181141.tif 000007
表３中、「−」は測定不能を表す。
【０１４８】
実施例１〜３６の本発明の金属酸化物膜形成用塗布液は、塗布性に優れることからチャネル形成状態が良好であった。また、前記金属酸化物膜形成用塗布液を塗布して得られる酸化物半導体を活性層に用いた電界効果型トランジスタは、３００℃程度の低プロセス温度でも活性層の体積抵抗率が電界効果型トランジスタの活性層に求められる体積抵抗率に適しており、キャリア移動度が高く、かつｏｎ／ｏｆｆ比が大きく、良好なトランジスタ特性を示した。
〔Ｂ／Ａ〕が前記式（１）を満たし、かつ〔Ｃ／Ａ〕が前記式（２）を満たす場合、活性層の体積抵抗率が電界効果型トランジスタの活性層に求められる体積抵抗率に非常に適しており、キャリア移動度が非常に高く、かつｏｎ／ｏｆｆ比が非常に大きく、非常に良好なトランジスタ特性を示した。
【０１４９】
比較例１の酸化物半導体膜形成用塗布液は、塗布性が悪く、チャネル形成状態が不十分であり、電界効果型トランジスタの評価が行えなかった。
【０１５０】
比較例２〜５の金属酸化物膜形成用塗布液は、５００℃のプロセス温度で活性層を作製した場合には、良好なトランジスタ特性を示す金属酸化物膜形成用塗布液である。しかし、比較例２〜５の金属酸化物膜形成用塗布液を用いて、低温プロセス温度で活性層を作製した場合には、体積抵抗率、キャリア移動度、及びｏｎ／ｏｆｆ比が、実施例１〜３６よりも劣る結果となった。
【０１５１】
本発明の態様としては、例えば、以下のとおりである。
＜１＞  インジウム化合物と、
マグネシウム化合物、カルシウム化合物、ストロンチウム化合物、及びバリウム化合物の少なくともいずれかと、
酸化数の正の最大値がＩＶの金属を含有する化合物、酸化数の正の最大値がＶの金属を含有する化合物、及び酸化数の正の最大値がＶＩの金属を含有する化合物の少なくともいずれかと、
有機溶媒と、
を含有することを特徴とする金属酸化物膜形成用塗布液である。
＜２＞  酸化数の正の最大値がＩＶの金属を含有する化合物が、ゲルマニウム化合物、スズ化合物、チタン化合物、ジルコニウム化合物、及びハフニウム化合物の少なくともいずれかである前記＜１＞に記載の金属酸化物膜形成用塗布液である。
＜３＞  酸化数の正の最大値がＶの金属を含有する化合物が、バナジウム化合物、ニオブ化合物、タンタル化合物、及びアンチモン化合物の少なくともいずれかである前記＜１＞から＜２＞のいずれかに記載の金属酸化物膜形成用塗布液である。
＜４＞  酸化数の正の最大値がＶＩの金属を含有する化合物が、モリブデン化合物、及びタングステン化合物の少なくともいずれかである前記＜１＞から＜３＞のいずれかに記載の金属酸化物膜形成用塗布液である。
＜５＞  インジウム化合物のインジウム原子数（Ａ）と、マグネシウム化合物のマグネシウム原子数、カルシウム化合物のカルシウム原子数、ストロンチウム化合物のストロンチウム原子数、及びバリウム化合物のバリウム原子数の合計（Ｂ）とが、下記式（１）を満たす前記＜１＞から＜４＞のいずれかに記載の金属酸化物膜形成用塗布液である。
０．０４≦〔Ｂ／Ａ〕≦０．５    式（１）
＜６＞  インジウム化合物のインジウム原子数（Ａ）と、酸化数の正の最大値がＩＶの金属を含有する化合物、酸化数の正の最大値がＶの金属を含有する化合物、及び酸化数の正の最大値がＶＩの金属を含有する化合物の金属の原子数の合計（Ｃ）とが、下記式（２）を満たす前記＜１＞から＜４＞のいずれかに記載の金属酸化物膜形成用塗布液である。
０．０００１≦〔Ｃ／Ａ〕≦０．１    式（２）
＜７＞  インジウム化合物が、硝酸インジウム、硫酸インジウム及び塩化インジウムの少なくともいずれかである前記＜１＞から＜６＞のいずれかに記載の金属酸化物膜形成用塗布液である。
＜８＞  マグネシウム化合物が、硝酸マグネシウム、硫酸マグネシウム及び塩化マグネシウムの少なくともいずれかであり、
カルシウム化合物が、硝酸カルシウム、硫酸カルシウム及び塩化カルシウムの少なくともいずれかであり、
ストロンチウム化合物が、硝酸ストロンチウム、硫酸ストロンチウム及び塩化ストロンチウムの少なくともいずれかであり、
バリウム化合物が、バリウムビステトラヒドロフルフリルオキサイドである前記＜１＞から＜７＞のいずれかに記載の金属酸化物膜形成用塗布液である。
＜９＞  有機溶媒が、グリコールエーテル類及びジオール類の少なくともいずれかである前記＜１＞から＜８＞のいずれかに記載の金属酸化物膜形成用塗布液である。
＜１０＞  前記＜１＞から＜９＞のいずれかに記載の金属酸化物膜形成用塗布液を被塗物に塗布し、乾燥させた後に焼成を行って得られることを特徴とする金属酸化物膜である。
＜１１＞  ゲート電圧を印加するためのゲート電極と、
電流を取り出すためのソース電極及びドレイン電極と、
前記ソース電極と前記ドレイン電極との間に形成された酸化物半導体からなる活性層と、
前記ゲート電極と前記活性層との間に形成されたゲート絶縁層とを有し、
前記酸化物半導体が、前記＜１＞から＜９＞のいずれかに記載の金属酸化物膜形成用塗布液を塗布して形成される酸化物半導体であることを特徴とする電界効果型トランジスタである。
＜１２＞  基材上にゲート電極を形成するゲート電極形成工程と、
前記ゲート電極上にゲート絶縁層を形成するゲート絶縁層形成工程と、
前記ゲート絶縁層上にソース電極及びドレイン電極を離間して形成するソース電極及びドレイン電極形成工程と、
前記ソース電極と前記ドレイン電極との間のチャネル領域であって前記ゲート絶縁層上に、酸化物半導体からなる活性層を形成する活性層形成工程とを含み、
前記活性層形成工程が、前記ゲート絶縁層上に前記＜１＞から＜９＞のいずれかに記載の金属酸化物膜形成用塗布液を塗布して前記酸化物半導体からなる前記活性層を形成する工程であることを特徴とする電界効果型トランジスタの製造方法である。
＜１３＞  基材上にソース電極及びドレイン電極を離間して形成するソース電極及びドレイン電極形成工程と、
前記ソース電極と前記ドレイン電極との間のチャネル領域であって前記基材上に、酸化物半導体からなる活性層を形成する活性層形成工程と、
前記活性層上にゲート絶縁層を形成するゲート絶縁層形成工程と、
前記ゲート絶縁層上にゲート電極を形成するゲート電極形成工程とを含み、
前記活性層形成工程が、前記基材上に前記＜１＞から＜９＞のいずれかに記載の金属酸化物膜形成用塗布液を塗布して前記酸化物半導体からなる前記活性層を形成する工程であることを特徴とする電界効果型トランジスタの製造方法である。
＜１４＞  活性層形成工程において、金属酸化物膜形成用塗布液中の、インジウム化合物のインジウム原子数（Ａ）と、マグネシウム化合物のマグネシウム原子数、カルシウム化合物のカルシウム原子数、ストロンチウム化合物のストロンチウム原子数、及びバリウム化合物のバリウム原子数の合計（Ｂ）と、酸化数の正の最大値がＩＶの金属を含有する化合物、酸化数の正の最大値がＶの金属を含有する化合物、及び酸化数の正の最大値がＶＩの金属を含有する化合物の金属の原子数の合計（Ｃ）と、を調整することにより、酸化物半導体の体積抵抗率、キャリア移動度、及びキャリア密度の少なくともいずれかを制御する前記＜１２＞から＜１３＞のいずれかに記載の電界効果型トランジスタの製造方法である。
【符号の説明】
【０１５２】
１    基材
２    ゲート電極
３    ゲート絶縁層
４    ソース電極
５    ドレイン電極
６    活性層
【先行技術文献】
【特許文献】
【０１５３】
【特許文献１】国際公開第２００７／０５８２４８号パンフレット
【特許文献２】特開平６−９６６１９号公報
【特許文献３】特開平７−３２０５４１号公報
【特許文献４】特開２００９−１７７１４９号公報
【図５Ａ】
2015181141.tif 000008
【図５Ｂ】
2015181141.tif 000009
【図５Ｃ】
2015181141.tif 000010
【図５Ｄ】
2015181141.tif 000011
【図６】
2015181141.tif 000012
【図７】
2015181141.tif 000013
【図１】
2015181141.tif 000014
【図２】
2015181141.tif 000015
【図３】
2015181141.tif 000016
【図４】
2015181141.tif 000017
【図８】
2015181141.tif 000018